(57)【要約】【課題】レンズ表面の白濁が発生しにくい光学ガラスを提供するものである。【解決手段】  質量％で、ＳｉＯ２  ３５〜６０％、Ｂ２Ｏ３  ２〜２２％、Ａｌ２Ｏ３  ０．５〜６％、ＢａＯ  １２〜３０％、Ｌｉ２Ｏ  ４〜８％、Ｌｉ２Ｏ、Ｎａ２ＯおよびＫ２Ｏの合量が５〜１２％のＳｉＯ２−Ｂ２Ｏ３系光学ガラスにおいて、Ｓｂ２Ｏ３の含有量が０．０００１％未満であることを特徴とする。【選択図】なし【特許請求の範囲】
【請求項１】
質量％で、ＳｉＯ２  ３５〜６０％、Ｂ２Ｏ３  ２〜２２％、Ａｌ２Ｏ３  ０．５〜６％、ＢａＯ  １２〜３０％、Ｌｉ２Ｏ  ４〜８％、Ｌｉ２Ｏ、Ｎａ２ＯおよびＫ２Ｏの合量が５〜１２％のＳｉＯ２−Ｂ２Ｏ３系光学ガラスにおいて、Ｓｂ２Ｏ３の含有量が０．０００１％未満であることを特徴とする光学ガラス。
【請求項２】
質量％で、ＳｉＯ２  ３５〜６０％、Ｂ２Ｏ３  ２〜２２％、Ａｌ２Ｏ３  ０．５〜５％、ＢａＯ  １２〜３０％、Ｌｉ２Ｏ  ４〜８％、Ｌｉ２Ｏ、Ｎａ２ＯおよびＫ２Ｏの合量が５．５〜１２％のＳｉＯ２−Ｂ２Ｏ３系光学ガラスにおいて、Ｓｂ２Ｏ３の含有量が０．０００１％未満であることを特徴とする請求項１に記載の光学ガラス。
【請求項３】
屈伏点が５６５℃以下であることを特徴とする請求項１又は２に記載の光学ガラス。
【請求項４】
ガラスの塩基性度が１１以下であることを特徴とする請求項１〜３の何れかに記載の光学ガラス。
【請求項５】
モールドプレス成形用であることを特徴とする請求項１〜４の何れかに記載の光学ガラス。
【請求項６】
請求項１〜５の何れかに記載のガラスからなることを特徴とする光学レンズ。
【請求項７】
質量％で、ＳｉＯ２  ３５〜６０％、Ｂ２Ｏ３  ２〜２２％、Ａｌ２Ｏ３  ０．５〜６％、ＢａＯ  １２〜３０％、Ｌｉ２Ｏ  ４〜８％、Ｌｉ２Ｏ、Ｎａ２ＯおよびＫ２Ｏの合量が５〜１２％含有するＳｉＯ２−Ｂ２Ｏ３系光学ガラスでプリフォームを作製し、次いで前期プリフォームをモールドプレスする光学レンズの製造方法において、光学ガラスとしてＳｂ２Ｏ３の含有量が０．０００１％未満のガラスを使用することを特徴とする光学レンズの製造方法。
【発明の詳細な説明】
【技術分野】
【０００１】
本発明は、光学ガラスに関するものである。
【背景技術】
【０００２】
ＣＤ、ＭＤ、ＤＶＤその他各種光ディスクシステムの光ピックアップレンズ、デジタルカメラ、ビデオカメラ、カメラ付き携帯電話機等の撮像用レンズ、光通信に使用される送受信用レンズ等のレンズとして非球面形状のレンズが広く用いられている。レンズ用ガラス素材として種々のガラスが提案されており、例えば屈折率１．５６〜１．６５、アッベ数５０以上、特に５５以上の光学ガラスとして、特許文献１〜３に示すようなＳｉＯ２―Ｂ２Ｏ３系ガラスが提案されている。
【０００３】
この種のレンズの作製方法として、例えば以下のような方法が知られている。
【０００４】
まず、溶融ガラスをノズルの先端から滴下して、液滴状ガラスを作製し（液滴成形）、研削、研磨、洗浄してプリフォームガラスを作製する。または、溶融ガラスを急冷鋳造し一旦ガラスインゴットを作製し、研削、研磨、洗浄してプリフォームガラスを作製する。続いて、プリフォームガラスを加熱して軟化させ、高精度な成形表面を持つ金型によって加圧成形し、金型の表面形状をガラスに転写してレンズを作製する。
【０００５】
このような成形方法は一般にモールドプレス成形法と呼ばれており、大量生産に適した方法として近年広く採用されている。
【先行技術文献】
【特許文献】
【０００６】
【特許文献１】特開２００２−１８７７３５号公報
【特許文献２】特開２００５−３５０２７９号公報
【特許文献３】特開２００７−２９７２６９号公報
【発明の概要】
【発明が解決しようとする課題】
【０００７】
プリフォームガラスをモールドプレス成形すると、ガラス表面に白濁が生じることがある。レンズ表面の白濁は、レンズを透過する光を遮断、散乱させるため致命的な欠陥となりうる。
【０００８】
本発明の目的は、レンズ表面の白濁が発生しにくい光学ガラスを提供するものである。
【課題を解決するための手段】
【０００９】
本発明者等が行った種々のテストの結果、比較的高粘性のプリフォームガラスをプレスすると白濁が生じることが明らかになった。さらに調査を進めたところ、白濁の原因は高粘性のガラスに清澄剤として入っているＳｂ２Ｏ３が原因であることを突き止め、本発明を提案するに到った。
【００１０】
即ち、本発明の光学ガラスは、質量％で、ＳｉＯ２  ３５〜６０％、Ｂ２Ｏ３  ２〜２２％、Ａｌ２Ｏ３  ０．５〜６％、ＢａＯ  １２〜３０％、Ｌｉ２Ｏ  ４〜８％、Ｌｉ２Ｏ、Ｎａ２ＯおよびＫ２Ｏの合量が５〜１２％のＳｉＯ２−Ｂ２Ｏ３系光学ガラスにおいて、Ｓｂ２Ｏ３の含有量が０．０００１％未満であることを特徴とする。
【００１１】
また本発明の光学ガラスは、質量％で、ＳｉＯ２  ３５〜６０％、Ｂ２Ｏ３  ２〜２２％、Ａｌ２Ｏ３  ０．５〜５％、ＢａＯ  １２〜３０％、Ｌｉ２Ｏ  ４〜８％、Ｌｉ２Ｏ、Ｎａ２ＯおよびＫ２Ｏの合量が５．５〜１２％のＳｉＯ２−Ｂ２Ｏ３系光学ガラスにおいて、Ｓｂ２Ｏ３の含有量が０．０００１％未満であることを特徴とする。
【００１２】
本発明においては、屈伏点が５６５℃以下であることが好ましい。
【００１３】
上記したような低屈伏点ガラスである場合にはモールドプレス成形が採用可能であることから、本発明の効果をより一層享受できる。
【００１４】
本発明においては、（酸素原子のモル数の総和／陽イオンのＦｉｅｌｄ  Ｓｔｒｅｎｇｔｈの総和）×１００で定義されるガラスの塩基性度が１１以下であることが好ましい。本発明において「Ｆｉｅｌｄ  Ｓｔｒｅｎｇｔｈ（以下Ｆ．Ｓ．と表記する）」とは下記の数１により求められる。
【００１５】
【数１】
2010120837.tif 000002
【００１６】
Ｚはイオン価数、ｒはイオン半径を示している。尚、本発明におけるＺ、ｒの数値は表１の値（『科学便覧基礎偏  改訂２版（１９７５年  丸善株式会社発行）』に記載された値）を用いる。
【００１７】
【表１】
2010120837.tif 000003
【００１８】
上記構成によれば、ガラスの還元性を示す指標である塩基性度が小さくなり、Ｓｂ２Ｏ３に起因するプレス時の白濁をより確実に抑制することが可能になる。
【００１９】
本発明においては、モールドプレス成形用であることが好ましい。
【００２０】
上記構成によれば、本発明の効果を的確に享受することができる。
【００２１】
本発明の光学レンズは、上記ガラスからなることを特徴とする。
【００２２】
本発明の光学レンズの製造方法は、質量％で、ＳｉＯ２  ３５〜６０％、Ｂ２Ｏ３  ２〜２２％、Ａｌ２Ｏ３  ０．５〜６％、ＢａＯ  １２〜３０％、Ｌｉ２Ｏ  ４〜８％、Ｌｉ２Ｏ、Ｎａ２ＯおよびＫ２Ｏの合量が５〜１２％含有するＳｉＯ２−Ｂ２Ｏ３系光学ガラスでプリフォームを作製し、次いで前期プリフォームをモールドプレスする光学レンズの製造方法において、光学ガラスとしてＳｂ２Ｏ３の含有量が０．０００１％未満のガラスを使用することを特徴とする。
【発明の効果】
【００２３】
本発明の光学ガラスは、Ｓｂ２Ｏ３の含有量を制限することで、プレス時にガラス表面に白濁が生じないガラスを得ることができる。このため、レンズ表面の高い面精度が維持され、量産性に優れたガラスである。また低粘性であることから溶融性や清澄性に優れており、均質で安定したガラスを得ることができる。さらに屈折ｎｄが１．５６〜１．６５、アッベ数νｄが５０以上の光学特性を有するガラスを容易に設計することができる。さらに耐候性に優れており、長期間信頼性の高い光学レンズ製品を得ることができる。
【００２４】
それゆえ本発明の光学ガラスは、ＣＤ、ＭＤ、ＤＶＤその他各種光ディスクシステムの光ピックアップレンズ、デジタルカメラ、ビデオカメラ、カメラ付き携帯電話機等の撮像用レンズ、光通信に使用される送受信用レンズ等といったモールドプレス成形で得られる光学レンズ用硝材として好適である。
【００２５】
また本発明の方法によれば、白濁を生じさせることなくモールドプレス成形を行うことができることから、光学レンズの製造方法として好適である。
【発明を実施するための形態】
【００２６】
本発明のガラスは、質量％で、ＳｉＯ２  ３５〜６０％、Ｂ２Ｏ３  ２〜２２％、Ａｌ２Ｏ３  ０．５〜６％、ＢａＯ  １２〜３０％、Ｌｉ２Ｏ  ４〜８％、Ｌｉ２Ｏ、Ｎａ２ＯおよびＫ２Ｏの合量が５〜１２％、Ｓｂ２Ｏ３が０．０００１％未満であることを特徴とする。
【００２７】
ＳｉＯ２を３５質量％以上含有するＳｉＯ２―Ｂ２Ｏ３系ガラスのような高粘性の光学ガラスには、一般的にＳｂ２Ｏ３が清澄剤として０．５質量％程度含まれる。ところがプレス時にガラスが高温の金型と接触すると、ガラス中のＳｂ２Ｏ３が還元されて析出して金型を汚染し、これがガラス表面に付着して白濁となる。なお以下の記載において、「％」は特に断りがない限り「質量％」を意味する。
【００２８】
そこで本発明はＳｂ２Ｏ３を０．０００１％未満に制限することによって、プレス時にガラス表面で発生する白濁を防止している。なおＳｂ２Ｏ３を０．０００１％未満とすることによる清澄力不足は、ガラスを低粘性化することにより補うことができる。詳述すると１３００℃における粘性が１０２．０ｄＰａ・ｓ以下、特に１０１．８以下となるようにガラスの粘性を調節すれば、泡が浮上しやすくなって清澄性が改善できる。ガラスを低粘性化するには、アルカリ酸化物であるＬｉ２Ｏやアルカリ土類酸化物であるＢａＯやＳｒＯの量を調整することで容易に達成できる。また溶融時間を長くする、溶融温度を高くする、溶融時のガラス融液の深さを浅くする、Ｓｂ２Ｏ３以外の清澄剤を使用することなどで補完することができる。
【００２９】
Ｓｂ２Ｏ３以外の清澄剤としては、例えばＳｎＯ２、ＣｅＯ２等を使用することができる。ただしＳｎＯ２は、Ｓｂ２Ｏ３と同様にプレス時の白濁の原因になる恐れがあるため、多量の添加は避けるべきである。ＳｎＯ２の含有量は０．１％未満、特に０．００１％未満であることが好ましい。またＣｅＯ２は着色する恐れがあるので、やはり多量の添加は避けるべきである。ＣｅＯ２の含有量は０．１％未満、特に０．００１％未満であることが好ましい。さらにＳｎＯ２及びＣｅＯ２の合量は、０．１％未満で０．０００１％以上が好ましい。なお清澄剤として広く知られているＡｓ２Ｏ３は有害であるので、実質的に含有しないことが望ましい。ここで実質的に含有しないとは０．０００１％未満であることを意味する。
【００３０】
本発明のガラスは、モールドプレス成形が採用可能な低屈伏点ガラスである場合に、その効果をより一層享受できる。低屈伏点ガラスとは具体的に、ガラス屈伏点Ａｔが５６５℃以下のガラスを指す。
【００３１】
また本発明の光学ガラスは、ＡｌイオンとＢイオンを４配位で存在させることが好ましい。ガラス中でＡｌイオンは４配位と６配位をとり得る。Ｂイオンは４配位と３配位をとり得る。ＡｌイオンとＢイオンを６配位、もしくは３配位で存在させておくと、４配位での存在下に比べガラス中の酸素イオンが移動しやすくなるため、還元され易い成分、例えばＳｂイオンなどがプレス時に容易に還元されてレンズ表面に白濁が生じる。
【００３２】
ＡｌイオンとＢイオンを４配位で存在させるためには、アルカリ金属成分とアルカリ土類金属成分の量と種類を調整すればよい。つまりＢ２Ｏ３分子内にはＢイオン一つに対して酸素が１．５個存在する。Ｂイオンが４配位で存在するためには、Ｂイオンに２個の酸素が必要であり、不足している酸素はアルカリ金属成分（Ｒ２Ｏ）やアルカリ土類金属成分（ＲＯ）によって供給される。十分なＲＯやＲ２Ｏが存在すれば、Ｂイオンは４配位で存在することが可能になる。Ａｌ２Ｏ３もＢ２Ｏ３と同様であり、不足している酸素がＲＯやＲ２Ｏにより供給され、４配位へと移行する。Ａｌイオンの４配位はＢイオンの４配位よりも安定しているため、ＲＯやＲ２Ｏから供給される酸素は初めにＡｌイオンの４配位へ消費される。次にＢイオンの４配位へと消費されるため、Ａｌイオン、Ｂイオン両者が４配位で存在するためには後述の指標ψが０．８以上になるようなアルカリ金属成分やアルカリ土類金属成分の量が必要になる。
【００３３】
ＡｌイオンとＢイオンが４配位で存在するための指標ψは以下の式で示される。ここでＲ２Ｏはアルカリ金属成分の合量、ＲＯはアルカリ土類金属成分の合量を示す。本発明においてはψが０．８以上、特に１以上であることが好ましい。
【００３４】
【数２】
2010120837.tif 000004
【００３５】
以下、本発明においてガラス組成を上記のように限定した理由を述べる。
【００３６】
ＳｉＯ２は、ガラスの骨格を構成し、骨格の結合を強固にする成分である。またＢ２Ｏ３に次いでアッベ数を高める効果の大きい成分であり、耐候性を向上させる成分でもある。ＳｉＯ２の含有量が６０％よりも多いとガラスが高粘性になり清澄性が悪化する。また屈折率が低く、屈伏点が高くなる傾向にある。また、３５％よりも少ないと、耐酸性や耐候性が悪化する傾向がある。好ましいＳｉＯ２の含有量の範囲は４１〜５５％、より好ましい範囲は４５〜５０％である。
【００３７】
Ｂ２Ｏ３は、アッベ数を高める効果を有するが、２２％よりも多く含有すると屈折率が低下する傾向にある。またプレス時にＢ２Ｏ３が揮発し、レンズ表面の白濁を発生させたり、プレス金型の劣化を引き起こしたりする。一方、２％よりも含有量が少ないとアッベ数を５０以上の値にすることが困難となる。またガラス転移点が高くなったり、耐失透性が悪化したりする傾向がある。好ましいＢ２Ｏ３の含有量の範囲は２〜２０％、より好ましい範囲は７〜１５％、さらに好ましい範囲は７〜１２％である。
【００３８】
ＳｉＯ２とＢ２Ｏ３の質量比（ＳｉＯ２／Ｂ２Ｏ３）は１０．８以下が好ましい。この比が１０．８を超えるとガラスを溶融する際にＳｉＯ２が溶け残り、溶融性が悪化する傾向にある。
【００３９】
Ａｌ２Ｏ３は、ＳｉＯ２と共にガラスの骨格を構成する成分であり、耐候性を向上させる効果がある。また、ＳｉＯ２−Ｂ２Ｏ３−Ｒ２Ｏ−ＲＯ系ガラスにおいて、アルカリ成分が水に溶出することを抑制する顕著な効果を有する。それゆえ本発明では０．５％以上含有させる。しかし、Ａｌ２Ｏ３の含有量が６％を超えるとガラスが高粘性になって清澄性が悪化する。また５．５％を超えると屈折率が低くなる傾向や、屈伏点が高くなる傾向が現れる。好ましいＡｌ２Ｏ３の含有量の範囲は０．５〜５．５％、特に０．５〜５％、より好ましい範囲は１．５〜４％である。
【００４０】
ＢａＯは、アルカリ土類金属の中でも特に低粘性を達成するために有効な成分である。またＡｌイオン、Ｂイオンを４配位で存続させることに寄与する成分である。また屈折率を高める成分であるとともに、ガラスの液相温度を低下させて、作業性を向上させる成分である。さらに屈伏点を下げる成分である。ただし、多量に含有すると、長期間にわたって高温多湿環境下に曝された場合ガラス表面が変質しやすい。また塩基性度を高める成分でもある。好ましいＢａＯの含有量の範囲は１５〜３０％、より好ましい範囲は２４〜３０％である。
【００４１】
Ｌｉ２Ｏ、Ｎａ２ＯおよびＫ２Ｏは、粘度を下げて清澄性を高めるとともに、溶融温度や屈伏点を低下させ、作業性を高める効果を有する。これらの成分の合量は５〜１２％、好ましくは５．５〜１２％、さらに好ましくは５．５〜１０％である。Ｌｉ２Ｏ、Ｎａ２ＯおよびＫ２Ｏ合量が多くなると、洗浄工程において表面が変質し易くなる傾向がある。また、液相温度が上昇して作業範囲が狭くなり、量産性に悪影響を及ぼすおそれもある。一方、これらの合量が少なくなると粘度が低くなり清澄性が低下する。また屈伏点が高くなり、プレス性が損なわれる傾向がある。
【００４２】
Ｌｉ２Ｏは、アルカリ金属成分の中でも特に低粘性を達成するために有効な成分である。またＡｌイオン、Ｂイオンを４配位で存続させることに寄与する成分であることから必須成分として使用する。Ｌｉ２Ｏが８％を越えると分相性が強く、液相温度が高くなって作業性が悪くなる。一方、４％より少ないと溶融温度が高くなる傾向がある。好ましいＬｉ２Ｏの含有量の範囲は４．５〜８％、より好ましい範囲は５〜８％である。
【００４３】
Ｎａ２Ｏはガラスを低粘性化する成分であるが、多すぎるとガラス溶融時のＢ２Ｏ３‐Ｎａ２Ｏで形成される揮発物が多くなり、脈理の生成を助長する傾向にある。Ｎａ２Ｏの含有量は５％以下、特に３％以下が望ましい。
【００４４】
Ｋ２Ｏはガラスを低粘性化する成分であるが、多すぎるとガラス溶融時のＢ２Ｏ３‐Ｋ２Ｏで形成される揮発物が多くなり、脈理の生成を助長する傾向にある。Ｋ２Ｏの含有量は５％以下、特に３％以下であることが望ましい。
【００４５】
本発明に係る光学ガラスは上記以外にも種々の成分を含有することができる。例えばＣａＯ、ＳｒＯ、ＭｇＯ、ＺｎＯ、ＴｉＯ２、ＺｒＯ２、Ｎｂ２Ｏ５、Ｌａ２Ｏ３、Ｐ２Ｏ５等を添加することができる。
【００４６】
ＣａＯも粘度を下げて清澄性を高める効果がある。また屈伏点を下げる効果や屈折率を高める効果を有する。ただし、多量に含有すると、長期間にわたって高温多湿環境下に曝された場合、ガラス表面が変質しやすい。好ましいＣａＯの含有量の範囲は０〜１０％、より好ましい範囲は５〜１０％である。
【００４７】
ＳｒＯは、ＢａＯと同様に粘度を下げて清澄性を高め、また屈伏点を下げる効果を有する。さらに耐候性を高めたり、屈折率を高めたりする成分であるとともに、ガラスの液相温度を低下させて、作業性を向上させる成分である。ただし、多量に含有すると、長期間にわたって高温多湿環境下に曝された場合にガラス表面が変質し易くなる。好ましいＳｒＯの含有量の範囲は０〜８％、より好ましい範囲は０〜５％である。
【００４８】
ＭｇＯは、耐候性を高めるとともに、屈折率を高めるために５％まで添加することができる。しかし、含有量が多いと分相する傾向が強く、また液相温度を高める傾向がある。ＭｇＯの含有量の好ましい範囲は４％以下、より好ましい範囲は３％以下、特に好ましい範囲は１％未満である。
【００４９】
ＺｎＯは必須成分ではないが、屈折率を高めるとともに、耐候性を向上させる成分であることから、２％以上含有させることが好ましい。しかし、含有量が多くなると、プレス時のＺｎの揮発によりプレス金型の劣化を引き起こしたり、レンズ表面に白濁を生じさせたりする。またアッベ数が低下する傾向があるとともに、失透傾向も強くなり、均質なガラスが得られにくくなる。このため、ＺｎＯの上限は１８％以下、１５％以下、特に４．５％以下であることが好ましい。
【００５０】
ＴｉＯ２は、屈折率を高めるために有効な成分であるが、一方でアッベ数の著しい低下を引き起こす。また粘性が著しく上昇し、屈伏点が高くなったりするため、その含有量は１％以下、０．５％以下、特に０．１％未満とすることが好ましい。
【００５１】
ＺｒＯ２は、屈折率を高めるとともに、耐候性を向上させるために添加する成分である。しかし、含有量が多くなるとアッベ数を低下させる傾向があるとともに、失透傾向も強くなり、均質なガラスが得られなくなるため、３％以下であることが望ましい。
【００５２】
Ｎｂ２Ｏ５は、屈折率を高めるために有効な成分であるが、一方でアッベ数を著しく低下させるため、その含有量は５％以下、特に０．３％以下とすることが好ましい。
【００５３】
Ｌａ２Ｏ３は、アッベ数を低下させることなく屈折率を高める効果がある。しかし、過剰に含有するとガラスの失透傾向が強まるため、含有量は２１％以下であることが好ましい。また、モールドプレス成形を行なう場合、含有量が多いと金型と融着する傾向もある。Ｌａ２Ｏ３の含有量は０〜２１％、２〜２１％、特に２〜１８％であることが好ましい。
【００５４】
Ｇｄ２Ｏ３もＬａ２Ｏ３と同様に、アッベ数を低下させることなく屈折率を高める効果があるが過剰に含有するとガラスの失透傾向が強まるため、含有量は１０％以下であることが好ましく、特に５％以下が好ましい。
【００５５】
Ｐ２Ｏ５は、液相温度を低下させるために添加する成分である。ただし、含有量が多くなるとガラスが分相しやすくなるとともに、洗浄工程で表面がくもる傾向にあるため、その含有量は５％以下、１％未満、特に０．０１％未満であることが好ましい。
【００５６】
ＰｂＯは、屈折率を高めるために有効な成分であるが、環境負荷物質であるため実質的に含有しないことが好ましい。ここで実質的に含有しないとは０．０００１％未満であることを意味する。
【００５７】
Ｌｕ２Ｏは高屈折率低分散化に有利な成分であるが、ガラスの着色を強め、ガラス安定性を低下させる傾向がある。また、稀少高価な材料であるためＬｕ２Ｏの含有量は０．１％以下であることが好ましい。
【００５８】
ＴｅＯ２は屈折率を高めるために有効な成分であるが、ガラスの着色を強める傾向がある。またプレス時にＴｅが揮発してプレス金型の劣化を早めることから、その含有量は１％以下、特に０．１％未満であることが好ましい。
【００５９】
Ｂｉ２Ｏ３は屈折率を顕著に高める効果があるが、ガラスの着色を強める傾向がある。またプレス時の揮発によるレンズ表面の白濁を生じさせる成分でもあることから、その含有量は１０％以下、５％以下、特に１％以下であることが好ましい。
【００６０】
上記組成範囲に加えて、本発明の光学ガラスは、さらに（酸素原子のモル数の総和／陽イオンのＦｉｅｌｄ  Ｓｔｒｅｎｇｔｈの総和）×１００で定義されるガラスの塩基性度が１１以下であることが好ましい。塩基性度が１１を超えると、ガラス中にＳｂ２Ｏ３が微量混入している場合には、プレス時にＳｂイオンが容易に還元されて析出し、白濁が発生しやすくなる。
【００６１】
ガラスの塩基性度は、ガラス中の酸素の電子がガラス中の陽イオンにどの程度引きつけられているかを示す指標になる。塩基性度の高いガラスではガラス中の陽イオンによる酸素の電子の引きつけが弱い。したがって、塩基性度の高いガラスは、電子を求める傾向の強い陽イオン（金型成分）と接した際、塩基性度の低いガラスに比べガラス中の陽イオンが還元されやすい。
【００６２】
金型にＷＣが使われる場合、ガラスの塩基性度が１１以下、好ましくは９．５以下であればガラス中のＳｂイオンが還元され難くなると考えられる。ガラスの塩基性度が１１を超えていると、ガラス中にＳｂ２Ｏ３が少しでも含まれている場合には容易にＳｂイオンが還元され、ガラス表面に白濁を生じ、量産性が悪化する可能性がある。
【００６３】
塩基性度の変化は主としてＦ．Ｓ．の影響が大きい。つまりＦ．Ｓ．が大きい成分を増加させると塩基性度が低下する傾向があり、逆にＦ．Ｓ．が小さい成分を増加させると塩基性度が上昇する傾向がある。このためガラスの塩基性度を下げようとする場合、例えば比較的Ｆ．Ｓ．の大きいＳｉＯ２、Ｂ２Ｏ３、ＷＯ３等の組成比を増加させるか、または比較的Ｆ．Ｓ．の小さいＬｉ２Ｏ、Ｎａ２Ｏ、ＳｒＯ、ＢａＯ等を減少させればよい。
【００６４】
次に、本発明の光学ガラスを用いたレンズ等の光学部品の製造方法について説明する。
【００６５】
まず、所望の組成を有するように調合したガラス原料を溶融容器内で溶融する。
【００６６】
ガラスの溶融温度は１１５０℃以上であることが好ましい。さらに１２００℃以上が好ましく、特に１２５０℃以上であることが好ましい。なお溶融容器を構成する白金金属からのＰｔ溶け込みによるガラス着色を防止する観点から、溶融温度は１４５０℃以下が好ましく、さらには１４００℃以下が好ましく、特に１３５０℃以下が好ましく、最適には１３００℃以下が好ましい。
【００６７】
また溶融時間が短すぎると、十分に清澄できない可能性があるので、溶融時間は２時間以上であることが好ましく、さらに３時間以上が好ましい。ただし溶融容器からのＰｔ溶け込みによるガラス着色を防止する観点から、溶融時間は８時間以内、特に５時間以内であることが好ましい。
【００６８】
また溶融容器内のガラス融液の深さは、浅すぎると生産性が悪くなるため、３０ｍｍ以上、特に５０ｍｍ以上であることが好ましい。一方、深すぎると泡の浮上に時間がかかるため、１ｍ以下、好ましくは０．５ｍ以下が好ましい。
【００６９】
続いて、溶融ガラスをモールドプレス可能な大きさのプリフォームに成形し、プリフォームを加熱軟化させながらモールドプレスして所望の形状に加工した後、洗浄、乾燥してレンズ等の光学部品を作製する。
【００７０】
プリフォームの成形方法としては、板状や塊状のガラス片から所定の形状に切り出して研磨、洗浄して作製してもよいが、連続的に所定量ずつ滴下してから研削、研磨、洗浄する液滴成形法を用いると、容易に成形できるため好ましい。
【実施例】
【００７１】
以下、本発明の光学ガラスを実施例に基づいて詳細に説明する。
【００７２】
表２〜７は本発明の実施例（Ｎｏ．３、６、９、１１、１４、１６、２０、２３、２５、２７、３０）及び比較例（Ｎｏ．１、２、４、５、７、８、１０、１２、１３、１５、１７−１９、２１、２２、２４、２６、２８、２９）を示す。
【００７３】
【表２】
2010120837.tif 000005
【００７４】
【表３】
2010120837.tif 000006
【００７５】
【表４】
2010120837.tif 000007
【００７６】
【表５】
2010120837.tif 000008
【００７７】
【表６】
2010120837.tif 000009
【００７８】
【表７】
2010120837.tif 000010
【００７９】
各試料は、次のようにして作製した。
【００８０】
表２〜７に記載の組成となるように調合したガラス原料を、ガラス融液深さが５０ｍｍになるよう白金ルツボに入れ、１３００℃で３時間溶融した。なお表中で「−」と表示した成分は、含有量が０．０００１％未満であることを意味している。
【００８１】
次に、溶融ガラスをカーボン板上に流し出し、冷却固化した後、アニールを行って試料を作製した。このようにして得られた試料について、ガラス屈伏点（Ａｔ）、ガラス転移点（Ｔｇ）、１３００℃におけるガラスの粘度（粘度）、プレス後のレンズ表面白濁の有無、屈折率及びアッベ数を評価した。また塩基性度を算出した。結果を表２〜７に示す。
【００８２】
本発明の実施例である各試料は、プレスしてもガラス表面に白濁が発生しなかった。これに対して比較例の各試料はプレス後にガラス表面に白濁が確認された。
【００８３】
なおガラス屈伏点は熱膨張曲線における屈伏した点より求めた。
【００８４】
ガラス転移点は熱膨張曲線における低温度域の直線と高温度域の直線の交点より求めた。
【００８５】
１３００℃におけるガラスの粘度は周知の白金球引き上げ法で測定した。
【００８６】
白濁発生は次のようにして評価した。まずＰｔ−ＩｒがコートされたＷＣ板の上にガラス試料を載置し、Ｔｇ＋２５℃のＮ２雰囲気にて１分間熱処理した後、ガラス表面の白濁の有無を顕微鏡で観察した。このような評価を１００回又は１０００回行い、白濁が認められた試料の個数を表に示した。
【００８７】
屈折率ｎｄは、屈折率計(カルニュー光学工業社製  ＫＰＲ-２００)を用いて、ヘリウムランプのｄ線（波長：５８７．６ｎｍ）における測定値で示した。
【００８８】
アッベ数νｄは、屈折率計(カルニュー光学工業社製  ＫＰＲ-２００)を用いて、上記したｄ線、水素ランプのＦ線（波長：４８６．１ｎｍ）、および水素ランプのＣ線（波長：６５６．３ｎｍ）における屈折率をそれぞれ測定した値を、それぞれｎｄ、ｎＦ、ｎＣとした際の｛（ｎｄ−１）／（ｎＦ−ｎＣ）｝の値とした。
【産業上の利用可能性】
【００８９】
本発明の光学用ガラスは、モールドプレスしても表面に白濁を生じないことから、量産性に優れている。よってＣＤ、ＤＶＤ等の光ピックアップレンズや、ビデオカメラ、デジタルカメラ等の光学レンズに好適に使用できる。